СПОСОБ ОБРАБОТКИ ВКЛАДЫШЕЙ ПОДШИПНИКОВ СКОЛЬЖЕНИЯ

1. Способ обработки вкладышей подшипников скольжения, включающий нанесение на вкладыши электроэрозионного покрытия из мягкого материала методом электроэрозионного легирования электродом-инструментом при энергиях импульса 0,01-0,5 Дж, отличающийся тем, что покрытие из меди, или оловянной бронзы, или олова наносят электродом-инструментом поэтапно, затем на сформированное покрытие электродом-инструментом наносят электроэрозионное покрытие из оловянно-сурьмяного баббита, после чего проводят поэтапное электроэрозионное легирование полученного слоя графитовым электродом.
2. Способ по п. 1, отличающийся тем, что электроэрозионное покрытие из меди, или оловянной бронзы, или олова наносят с помощью электрода-инструмента, по крайней мере, в два этапа: сначала - на режимах при энергиях импульса 0,1-0,5 Дж, затем - на режимах при энергиях импульса 0,01-0,05 Дж.
3. Способ по п. 1, отличающийся тем, что электроэрозионное покрытие из оловянно-сурьмяного баббита наносят на покрытие из меди или оловянной бронзы, по крайней мере, в два этапа: сначала - на режимах при энергиях импульса 0,01-0,05 Дж, затем - на режимах при энергиях импульса 0,1-0,4 Дж.
4. Способ по п. 1, отличающийся тем, что электроэрозионное покрытие из оловянно-сурьмяного баббита наносят на покрытие из олова на режимах при энергиях импульса 0,1-0,4 Дж.
5. Способ по п. 1, отличающийся тем, что электроэрозионное легирование графитовым электродом выполняют, по крайней мере, в два этапа: сначала - на режимах при энергиях импульса 0,2-0,4 Дж, затем - на режимах при энергиях импульса 0,05-0,15 Дж.
6. Способ по п. 1, отличающийся тем, что процесс нанесения электроэрозионного покрытия из оловянно-сурьмяного баббита с последующим электроэрозионным легированием графитовым электродом неоднократно повторяют, начиная с операции нанесения покрытия из баббита на режимах при энергиях импульса 0,1-0,4 Дж.